(57)【要約】  本発明は、残留触媒成分が低減され、透明性や医療材料適性、耐黄変性が向上したクロス共重合体およびその製造方法を提供することを目的とする。  本発明によれば、配位重合工程として、シングルサイト配位重合触媒を用いてオレフィンモノマー、芳香族ビニル化合物モノマーおよび芳香族ポリエンの共重合を行い、オレフィン−芳香族ビニル化合物−芳香族ポリエン共重合体を合成し、次にアニオン重合工程として、このオレフィン−芳香族ビニル化合物−芳香族ポリエン共重合体と芳香族ビニル化合物モノマーの共存下でアニオン重合開始剤を用いて重合することで得られるクロス共重合体であって、前記クロス共重合体に含まれる残留触媒成分であるアルミニウムおよびリチウムの質量の合計が２００ｐｐｍ以下であることを特徴とするクロス共重合体が提供される。【特許請求の範囲】
【請求項１】
配位重合工程として、シングルサイト配位重合触媒を用いてオレフィンモノマー、芳香族ビニル化合物モノマーおよび芳香族ポリエンの共重合を行い、オレフィン−芳香族ビニル化合物−芳香族ポリエン共重合体を合成し、次にアニオン重合工程として、このオレフィン芳香族ビニル化合物−芳香族ポリエン共重合体と芳香族ビニル化合物モノマーの共存下でアニオン重合開始剤を用いて重合することで得られるクロス共重合体であって、
前記クロス共重合体に含まれる残留触媒成分であるアルミニウムおよびリチウムの質量の合計が２００ｐｐｍ以下であることを特徴とするクロス共重合体。
【請求項２】
以下の（１）〜（４）のすべての条件を満たすクロス共重合体であることを特徴とする請求項１記載のクロス共重合体。
（１）前記配位重合工程は、シングルサイト配位重合触媒を用いてエチレンモノマー、芳香族ビニル化合物モノマーおよび芳香族ポリエンの共重合を行い、芳香族ビニル化合物ユニット含量１５モル％以上３０モル％以下、芳香族ポリエンユニット含量０．０１モル％以上０．２モル％以下、残部がエチレンユニット含量であるエチレン−芳香族ビニル化合物−芳香族ポリエン共重合体を合成する配位重合工程である。
（２）前記配位重合工程で得られる前記エチレン−芳香族ビニル化合物−芳香族ポリエン共重合体の重量平均分子量は、３万以上２０万以下であり、分子量分布（Ｍｗ／Ｍｎ）が１．８以上４以下である。
（３）前記クロス共重合体の０℃〜１５０℃までに観測される結晶融解熱（ΔＨ）の総和が２５Ｊ／ｇ以下である。
（４）前記クロス共重合体中に含まれるエチレン−芳香族ビニル化合物−芳香族ポリエン共重合体の含有量が、７０質量％以上９５質量％以下である。
【請求項３】
請求項１または２に記載のクロス共重合体を用いた医療用チューブ。
【請求項４】
請求項１または２に記載のクロス共重合体を用いた医療用多層シート。
【請求項５】
以下の（a）〜（e）のすべての条件を満たすクロス共重合体であることを特徴とする請求項１記載のクロス共重合体。
（a）前記配位重合工程は、シングルサイト配位重合触媒を用いてエチレンモノマー、芳香族ビニル化合物モノマーおよび芳香族ポリエンの共重合を行い、芳香族ビニル化合物ユニット含量１０モル％以上３５モル％以下、芳香族ポリエンユニット含量０．０１モル％以上０．２モル％以下、残部がエチレンユニット含量であるエチレン−芳香族ビニル化合物−芳香族ポリエン共重合体を合成する配位重合工程である。
（b）前記配位重合工程で得られるエチレン−芳香族ビニル化合物−芳香族ポリエン共重合体の重量平均分子量は、３万以上１５万以下であり、分子量分布（Mw/Mn）は１．８以上３以下である。
（c）前記エチレン−芳香族ビニル化合物−芳香族ポリエン共重合体の０℃〜１５０℃までに観測される結晶融解熱（ΔＨ）が３０Ｊ／ｇ以下である。
（ｄ）前記エチレン−芳香族ビニル化合物−芳香族ポリエン共重合体のTUS（共重合体に含まれる重合性不飽和基の総和であり、ジビニルベンゼンユニット由来の二重結合＋末端二重結合の総和を示す）とDOU（共重合体のジビニルベンゼンユニット含量）の比の値が、１．３≦TUS／DOU≦１０である。
（e）前記クロス共重合体に占める、エチレン−芳香族ビニル化合物−芳香族ポリエン共重合体の含有量が４０質量％以上９０質量％以下である。
【請求項６】
請求項１または５に記載のクロス共重合体を用いた太陽電池封止材。
【請求項７】
クロス共重合体を含む重合液を得る工程と、
前記重合液と水と有機酸とを含む液体を作成し、前記液体を乳化分散する工程と、
前記乳化分散する工程後に、前記重合液より水の分離除去を行なう工程と、前記重合液よりクロス共重合体を回収する工程と、
を含み、
前記クロス共重合体は、配位重合工程として、シングルサイト配位重合触媒を用いてオレフィンモノマー、芳香族ビニル化合物モノマーおよび芳香族ポリエンの共重合を行いオレフィン−芳香族ビニル化合物−芳香族ポリエン共重合体を合成し、次にアニオン重合工程として、このオレフィン−芳香族ビニル化合物−芳香族ポリエン共重合体と芳香族ビニル化合物モノマーの共存下でアニオン重合開始剤を用いて重合して得られるクロス共重合体であり、
前記有機酸は、ｐＫａが１以上７以下であり、
前記有機酸は、２０℃の水１００ｇに対して溶解度が５ｇ以上である、
クロス共重合体の製造方法。
【発明の詳細な説明】
【技術分野】
【０００１】
本発明は、クロス共重合体を合成する際に用いた触媒成分の含有量が少ないクロス共重合体とその製造方法に関する。
【背景技術】
【０００２】
オレフィン-芳香族ビニル化合物-芳香族ポリエン共重合体鎖とポリスチレン鎖を有する分岐構造を有するブロック共重合体であるクロス共重合体樹脂が提案されている（特許文献１、２）。
この樹脂は、軟質で耐熱性が良好なエラストマーである。またこの樹脂は、マクロモノマーであるオレフィン-芳香族ビニル化合物-芳香族ポリエン共重合体鎖を得る配位重合工程と、本マクロモノマー存在下でポリスチレン鎖を製造しマクロモノマーに結合させるクロス化工程により製造される。
また従来、リビングアニオン重合により得られるスチレン-ブタジエンブロック共重合体またはその水素化物からリチウム触媒成分を除去する方法が開示さている。たとえば、アニオン重合により得られた重合液に酸性水を加えて洗浄する方法や、共役ジエン系重合体を含む重合液にあらかじめアルコール及び／又は酸を添加した重合液を水と共に特定の回転分散機を通し高剪断分散させることで重合液中からリチウム成分を除く方法が知られている（特許文献３、４）。
【先行技術文献】
【特許文献】
【０００３】
【特許文献１】ＷＯ００／３７５１７号公報
【特許文献２】ＷＯ２００７／１３９１１６号公報
【特許文献３】特開平１１−３３５４３２号公報
【特許文献４】特開平６−１３６０３４号公報
【発明の概要】
【発明が解決しようとする課題】
【０００４】
しかしながら、上記文献記載の従来技術は、以下の点で改善の余地を有していた。
特許文献１、２は、配位重合工程において用いられるメタロセン触媒に使用されるアルミニウム助触媒成分と、クロス化工程において用いられるアニオン重合開始剤であるリチウム成分とが、相当量クロス共重合体中に残留する。また、残留するこれら触媒成分は、樹脂に添加される安定剤との相互作用により樹脂の黄変を引き起こす可能性がある。
さらに、樹脂に残留する触媒含有量が多い場合、医療用材料や特定の電子、電力材料に用いる際に、安全性向上や性能向上の観点から懸念が残る。
特許文献３は、特定のブロック共重合体および残留触媒を含む重合液を酸性水で洗浄することのみ記載され、工業的に有利な洗浄方法に関する記載はない。
特許文献４には、共役ジエン系重合体を含む重合液を特定の高剪断条件下で水洗浄することで、工業的に有利にリチウムを除去する方法が記載されている。さらに有機層にあらかじめ酸、アルコールを添加することで除去効率が高まることが記載されている。
しかしこれら公知の方法ではその除去効率は十分とはいえず、より効率的な除去方法が望まれている。
本発明は、上記事情に鑑みてなされたもので、残留触媒成分が低減され、透明性や医療材料適性、耐黄変性が向上したクロス共重合体およびその製造方法を提供することを目的とする。
【課題を解決するための手段】
【０００５】
本発明によれば、配位重合工程として、シングルサイト配位重合触媒を用いてオレフィンモノマー、芳香族ビニル化合物モノマーおよび芳香族ポリエンの共重合を行い、オレフィン−芳香族ビニル化合物−芳香族ポリエン共重合体を合成し、次にアニオン重合工程として、このオレフィン−芳香族ビニル化合物−芳香族ポリエン共重合体と芳香族ビニル化合物モノマーの共存下でアニオン重合開始剤を用いて重合することで得られるクロス共重合体であって、
前記クロス共重合体に含まれる残留触媒成分であるアルミニウムおよびリチウムの質量の合計が２００ｐｐｍ以下であることを特徴とするクロス共重合体が提供される。【０００６】
また、本発明によれば、クロス共重合体を含む重合液を得る工程と、
前記重合液と水と有機酸とを含む液体を作成し、前記液体を乳化分散する工程と、
前記乳化分散する工程後に、前記重合液より水の分離除去を行なう工程と、前記重合液よりクロス共重合体を回収する工程と、
を含み、
前記クロス共重合体は、配位重合工程として、シングルサイト配位重合触媒を用いてオレフィンモノマー、芳香族ビニル化合物モノマーおよび芳香族ポリエンの共重合を行いオレフィン−芳香族ビニル化合物−芳香族ポリエン共重合体を合成し、次にアニオン重合工程として、このオレフィン−芳香族ビニル化合物−芳香族ポリエン共重合体と芳香族ビニル化合物モノマーの共存下でアニオン重合開始剤を用いて重合して得られるクロス共重合体であり、
前記有機酸は、ｐＫａが１以上７以下であり、
前記有機酸は、２０℃の水１００ｇに対して溶解度が５ｇ以上である、
クロス共重合体の製造方法が提供される。
【発明の効果】
【０００７】
本発明によれば、特定の量以下に残留触媒成分が低減されたクロス共重合体を提供することができる。このクロス共重合体は、残留触媒成分が低減されているため、たとえば医療用材料としての適性に優れ、酸化防止剤添加による黄変が抑制され、透明性も向上する。
また、本発明によれば、工業的に有利な高い効率で重合液から金属触媒を除去することができるため、残留触媒成分が低減されたクロス共重合体の製造方法を提供することができる。
【発明を実施するための形態】
【０００８】
以下、本発明の実施形態について詳細に説明する。
本実施形態におけるクロス共重合体は、配位重合工程として、シングルサイト配位重合触媒を用いてオレフィンモノマー、芳香族ビニル化合物モノマーおよび芳香族ポリエンの共重合を行いオレフィン−芳香族ビニル化合物−芳香族ポリエン共重合体を合成し、次にアニオン重合工程として、このオレフィン−芳香族ビニル化合物−芳香族ポリエン共重合体と芳香族ビニル化合物モノマーの共存下でアニオン重合開始剤を用いて重合することで得られるクロス共重合体であって、クロス共重合体に含まれる触媒成分であるアルミニウムおよびリチウムの質量の合計が２００ｐｐｍ以下である。
【０００９】
従来技術におけるクロス共重合体及びその製造方法は、ＷＯ２０００／３７５１７、ＵＳＰ６５５９２３４、またはＷＯ２００７／１３９１１６等に記載されている。
配位重合において用いられるシングルサイト配位重合触媒として、遷移金属化合物と助触媒であるメチルアルミノキサン（またはメチルアルモキサンまたはＭＡＯと記す）等のアルモキサンからなる触媒を用いた場合、このようなシングルサイト配位重合触媒は、その高い重合活性と重合安定性故が特徴であるが比較的多量の触媒を用いる必要があるため、最終的に得られるポリマー中には比較的多くの残留触媒、特にアルミニウムが含まれてしまう。
さらに、配位重合で用いられるアルモキサンは、次のアニオン重合工程で使用するアニオン重合開始剤と反応する。従って、アニオン重合工程において、アニオン重合開始剤をアルモキサンとの反応で消費する分を余分に添加しなければならない。つまり配位重合において、アルモキサンを用いた場合、アニオン重合工程で比較的多くのアニオン重合開始剤を用いなければならない。
なお、アニオン重合開始剤として、ブチルリチウム等のリチウム化合物が用いられるため、最終的に得られるポリマー中には比較的多くのリチウムが含まれてしまう問題があった。
【００１０】
本発明者らは、課題を解決するために、様々な重合方法や触媒成分除去方法を用いてみたが、上記の配位重合工程とアニオン重合工程から得られるクロス共重合体は、相当量の触媒成分を有するので、従来の触媒成分除去方法を用いたとしても、相対的にその除去量が少なく、結果的に多くの触媒成分がクロス共重合体に残ってしまっていた。
しかし、本発明者らは、鋭意検討した結果、クロス共重合体を含む重合液を乳化分散機で処理することで、重合液から効率的に触媒除去できることを見出した。
そして、本発明者らは、初めて、上記の配位重合工程とこれに続くアニオン重合工程から得られるクロス共重合体おいて、クロス共重合体に含まれる触媒成分であるアルミニウムおよびリチウムの質量の合計が２００ｐｐｍ以下であるという、残留触媒成分が極めて低減されたクロス共重合体を製造することに成功した。
【００１１】
本実施形態におけるクロス共重合体に含まれる触媒成分であるアルミニウムおよびリチウムの質量の合計は、好ましくは１００ｐｐｍ以下である。より好ましくは、５０ｐｐｍ以下である。
【００１２】
本実施形態におけるクロス共重合体は、残留触媒成分が低減されたクロス共重合体であるため、たとえば医療用材料としての適性により優れる特徴がある。例えば医療用チューブや医療用バックの素材として使用する場合に適する。医療用材料としての規格には沸騰水での抽出処理後の水のｐＨ変化の範囲が規定されている。つまり、抽出される触媒成分が多いと医療用材料として用いることができなくなる場合がある。
本実施形態におけるクロス共重合体は、触媒除去を行わなくても医療用材料の基準の範囲を満足することができる。医療用途においてはより少ないｐＨ変化および抽出触媒量が望ましいことは当然であるので、本実施形態におけるクロス共重合体は、医療用途に対して好適に用いることができる。
【００１３】
本実施形態におけるクロス共重合体は、残留触媒成分が低減されたクロス共重合体であるため、透明性が向上する特徴がある。
クロス共重合体自体は、その構造的パラメーターにより様々なレベルの透明性を示すために、触媒除去を行うことでの透明性の基準を一律に規定することはできないが、本発明者は、アルミニウムおよびリチウムの質量の合計が２００ｐｐｍ以下の残留触媒量まで触媒除去されたクロス共重合体の透明性が向上することを初めて見出した。具体的には、触媒除去前と比較し、全光線透過率で１％以上向上し、ヘイズ値で３％以上低下させることが可能である。そのため、本実施形態におけるクロス共重合体は、高度の透明性が要求される用途、例えば太陽電池封止材に適する。
【００１４】
また、本実施形態におけるクロス共重合体は、残留触媒成分が低減されたクロス共重合体であるため、特定の酸化防止剤添加による黄変が抑制される特徴がある。
従来のクロス共重合体にフェノール系酸化防止剤を添加すると、混練後に、あるいは耐候性試験後に黄色みが増すという課題があった。ここでフェノール系酸化防止剤とは、分子内に単数または複数のフェノール骨格、あるいはキノン骨格を有する酸化防止剤である。例えば、各種のヒンダードフェノール系酸化防止剤やＢＨＴが例示できる。
しかし、残留触媒量が低減された本実施形態のクロス共重合体は、フェノール系酸化防止剤を添加しても混練後、あるいは耐候性試験後の黄変を抑制できる。そのため、本実施形態におけるクロス共重合体は、特に太陽電池封止材用途や各種表皮材用途において、フェノール系酸化防止剤を用いても黄変を抑制することが可能となる。
【００１５】
さらに、近年需要が伸びているリチウムイオン二次電池用の部材、例えばラミネーション用のパッケージやセパレーターには、リチウムイオン含量が低減されている材料が必要である。さらに、リチウムイオン含量が実質的に含まれていない材料、具体的には含量が５０ｐｐｍ以下の材料が望まれている。本実施形態におけるクロス共重合体は、残留触媒成分が低減されたクロス共重合体であるため、リチウムイオン二次電池用の部材に好適に用いることができる。
【００１６】
＜本実施形態におけるクロス共重合体＞
本実施形態におけるクロス共重合体は、配位重合により得られるオレフィン−芳香族ビニル化合物−芳香族ポリエン共重合体及び芳香族ビニル化合物モノマーの共存下でアニオン重合を行うことにより得られる共重合体であり、オレフィン−芳香族ビニル化合物−芳香族ポリエン共重合体鎖（主鎖と記載される場合もある）と芳香族ビニル化合物重合体鎖（側鎖と記載される場合もある）を有する共重合体であって、クロス共重合体に含まれる触媒成分であるアルミニウムおよびリチウムの質量の合計が２００ｐｐｍ以下である。
【００１７】
ここで芳香族ビニル化合物としては、特に限定しないが、スチレンおよび各種の置換スチレン、例えばｐ−メチルスチレン、ｍ−メチルスチレン、ｏ−メチルスチレン、ｏ−ｔ−ブチルスチレン、ｍ−ｔ−ブチルスチレン、ｐ−ｔ−ブチルスチレン、ｐ−クロロスチレン、ｏ−クロロスチレン等が挙げられる。工業的に好ましくはｐ−メチルスチレン、ｐ−クロロスチレンであり、特に好ましくはスチレンである。
【００１８】
ここでオレフィンとしては、特に限定しないが、エチレン、炭素数３〜２０のα−オレフィン、すなわちプロピレン、１−ブテン、１−ヘキセン、４−メチル−１−ペンテン、１−オクテンが挙げられる。本明細書においてオレフィンの範疇に環状オレフィンも含まれる。本環状オレフィンしては、例えば、ビニルシクロヘキサンやシクロペンテン、ノルボルネン等が挙げられる。また、本実施形態おいて用いられるオレフィンは、１種類であっても良く２種類以上であってもよい。
本実施形態おいて用いられるオレフィンとして好ましくは、エチレンまたはエチレンと、α−オレフィン（すなわちプロピレン、１−ブテン、１−ヘキセン、または１−オクテン等）の混合物である、更に好ましくは、エチレンである。
【００１９】
本実施形態おいて用いられる芳香族ポリエンは、特に限定しないが、１０以上３０以下の炭素数を持ち、複数の二重結合（ビニル基）と単数または複数の芳香族基を有し配位重合可能なモノマーであり、二重結合（ビニル基）の１つが配位重合に用いられて重合した状態において残された二重結合がアニオン重合可能な芳香族ポリエンである。好ましくは、オルトジビニルベンゼン、パラジビニルベンゼン及びメタジビニルベンゼンのいずれか１種または２種以上の混合物が好適に用いられる。
【００２０】
本実施形態おいて最も好ましいクロス共重合体は、配位重合により得られるエチレン−芳香族ビニル化合物（以下代表としてスチレンと記載）−芳香族ポリエン（以下代表としてジビニルベンゼンと記載）共重合体及び芳香族ビニル化合物（以下代表としてスチレンと記載）モノマーの共存下でアニオン重合を行うことにより得られる共重合体であり、エチレン−スチレン−ジビニルベンゼン共重合体鎖（主鎖と記載される場合もあり、軟質成分）とポリスチレン鎖（側鎖と記載される場合もあり、硬質成分）を有する共重合体であって、クロス共重合体に含まれる触媒成分であるアルミニウムおよびリチウムの質量の合計が２００ｐｐｍ以下である。
【００２１】
特にクロス共重合体の軟質性は、その軟質ポリマー鎖成分（ソフトセグメント）であるエチレン−スチレン−ジビニルベンゼン共重合体鎖のスチレン含量、本軟質成分と硬質成分の含まれる比率、軟質成分鎖と硬質成分鎖を結合するジビニルベンゼン成分の含量、エチレン−スチレン−ジビニルベンゼン共重合体鎖やポリスチレン鎖の分子量と前記ジビニルベンゼン含量により規定されるクロス共重合体全体の分子流動性（ＭＦＲ値）という様々なパラメーターにより決定される。
貯蔵弾性率は主に、エチレン−スチレン−ジビニルベンゼン共重合体鎖のスチレン含量が高くなりエチレン鎖の結晶性が下がるほど、あるいは軟質成分であるエチレン−スチレン−ジビニルベンゼン共重合体鎖の含量が増加するほど低下する。
以上から、本実施形態のクロス共重合体は、クロス共重合体に関する前記出典（ＷＯ００／３７５１７号公報、ＷＯ２００７／１３９１１６号公報等）に記載されている情報も併せて、当業者らは用途に合わせて、軟質性や貯蔵弾性率等を調整することができる。
【００２２】
従来技術として、クロス共重合体は用途毎に好ましい物性とそれを与えるための構造が開示されている。例えば透明軟質な医療用部材、たとえば医療用チューブ、医療用バック、シート、多層シートに関してはＷＯ２００７／１３９１１６、ＷＯ２０１３/１３７３２６、ＷＯ９９／４５９８０、特開２００１-３１６４３１の各公報、パンフレットに記載してある。 また、太陽電池封止材やバックシートに関しては、特開２０１０−１５０４４２、特開２０１２−０８１７３２、特開２０１２−０８４８４２、特開２０１３−０３２４２５の各公報に記載してある。本実施形態のクロス共重合体は、これら開示された構造を有することができる。
【００２３】
本実施形態のクロス共重合体は、クロス共重合体に含まれる触媒成分であるアルミニウムおよびリチウムの質量の合計が２００ｐｐｍ以下であれば特に限定しないが、好ましくは、ＷＯ２０１３/１３７３２６に記載してある以下の（１）〜（４）のすべての条件を満たすクロス共重合体である。そうすることで、本実施形態のクロス共重合体は、医療用チューブに好適に用いることができる。
（１）配位重合工程とこれに続くアニオン重合工程からなる重合工程からなる製造方法により得られ、配位重合工程として、シングルサイト配位重合触媒を用いてエチレンモノマー、芳香族ビニル化合物モノマーおよび芳香族ポリエンの共重合を行い、芳香族ビニル化合物ユニット含量１５モル％以上３０モル％以下、芳香族ポリエンユニット含量０．０１モル％以上０．２モル％以下、残部がエチレンユニット含量であるエチレン−芳香族ビニル化合物−芳香族ポリエン共重合体を合成する。次にアニオン重合工程として、このエチレン−芳香族ビニル化合物−芳香族ポリエン共重合体と芳香族ビニル化合物モノマーの共存下、アニオン重合開始剤を用いて重合することで得られる。
（２）配位重合工程で得られるエチレン−芳香族ビニル化合物−芳香族ポリエン共重合体の重量平均分子量が３万以上２０万以下、分子量分布（Ｍｗ／Ｍｎ）が１．８以上４以下である。
（３）クロス共重合体の０℃〜１５０℃までに観測される結晶融解熱（ΔＨ）の総和が２５Ｊ／ｇ以下である。
（４）クロス共重合体中に含まれるエチレン−芳香族ビニル化合物−芳香族ポリエン共重合体の含量が７０質量％以上９５質量％以下の範囲にある。
【００２４】
本実施形態のクロス共重合体は、クロス共重合体に含まれる触媒成分であるアルミニウムおよびリチウムの質量の合計が２００ｐｐｍ以下であれば特に限定しないが、好ましくは、特開２０１０−１５０４４２号公報に記載してある以下の（a）〜（e）のすべての条件を満たすクロス共重合体である。そうすることで、本実施形態のクロス共重合体は、太陽電池封止材に好適に用いることができる。
（a）配位重合工程として、シングルサイト配位重合触媒を用いてエチレンモノマー、芳香族ビニル化合物モノマーおよび芳香族ポリエンの共重合を行い、芳香族ビニル化合物ユニット含量１０モル％以上３５モル％以下、芳香族ポリエンユニット含量０．０１モル％以上０．２モル％以下、残部がエチレンユニット含量であるエチレン−芳香族ビニル化合物−芳香族ポリエン共重合体マクロモノマ−を合成する。次にアニオン重合工程として、このエチレン−芳香族ビニル化合物−芳香族ポリエン共重合体マクロモノマ−と芳香族ビニル化合物モノマーの共存下、アニオン重合開始剤を用いて重合する。
（b）配位重合工程で得られるエチレン−芳香族ビニル化合物−芳香族ポリエン共重合体マクロモノマ−の重量平均分子量は３万以上１５万以下、分子量分布（Mw/Mn）は１．８以上３以下である。
（c）本エチレン−芳香族ビニル化合物−芳香族ポリエン共重合体マクロモノマ−の０℃〜１５０℃までに観測される結晶融解熱（ΔＨ）が３０Ｊ／ｇ以下である。
（ｄ）本エチレン−芳香族ビニル化合物−芳香族ポリエン共重合体マクロモノマ−のTUS（マクロモノマ−に含まれる重合性不飽和基の総和であり、ジビニルベンゼンユニット由来の二重結合＋末端二重結合の総和を示す）とDOU（マクロモノマ−のジビニルベンゼンユニット含量）の関係が、１．３≦TUS／DOU≦１０の範囲である。
（e）最終的に得られるクロス共重合体に占める、エチレン−芳香族ビニル化合物−芳香族ポリエン共重合体マクロモノマ−の質量割合が４０質量％以上９０質量％以下である。
【００２５】
＜本実施形態におけるクロス共重合体の製造方法＞
本実施形態におけるクロス共重合体の製造方法は、
クロス共重合体を含む重合液を得る工程と、
前記重合液と水と有機酸とを含む液体を作成し、前記液体を乳化分散する工程と、
前記乳化分散する工程後に、前記重合液より水の分離除去を行なう工程と、前記重合液よりクロス共重合体を回収する工程と、
を含み、
前記クロス共重合体は、配位重合工程として、シングルサイト配位重合触媒を用いてオレフィンモノマー、芳香族ビニル化合物モノマーおよび芳香族ポリエンの共重合を行いオレフィン−芳香族ビニル化合物−芳香族ポリエン共重合体を合成し、次にアニオン重合工程として、このオレフィン−芳香族ビニル化合物−芳香族ポリエン共重合体と芳香族ビニル化合物モノマーの共存下でアニオン重合開始剤を用いて重合して得られるクロス共重合体であり、
前記有機酸は、ｐＫａが１以上７以下であり、
前記有機酸は、２０℃の水１００ｇに対して溶解度が５ｇ以上である、
クロス共重合体の製造方法である。
【００２６】
重合液から残留触媒を除去する方法としては、公知の方法、例えば、特開平１１−３３５４３２号公報、特開平６−１３６０３４号公報記載の方法がある。しかし、これらの方法では、重合液から残留触媒を除去量が十分ではなかった。本実施形態におけるクロス共重合体の製造方法によって効率的に、工業的に有利に触媒成分が除去されたクロス共重合体を製造することが可能となる。
【００２７】
＜本実施形態の製造方法におけるクロス共重合体を含む重合液を得る工程＞
本実施形態の製造方法におけるクロス共重合体を含む重合液を得る工程は、例えば、配位重合工程の次にアニオン重合工程が行われる重合によって、クロス共重合体を含む重合液を得ることや、クロス共重合体に溶媒を加えてクロス共重合体を含む重合液を得ることが挙げられる。
クロス共重合体に溶媒を加えてクロス共重合体を含む重合液を得る場合、溶媒はクロス共重合体が溶解すれば特に限定しないが、例えば、重合に用いられる公知の溶媒が使用可能である。好ましくは、シクロヘキサン、メチルシクロヘキサン、トルエン、キシレン、Ｃ６〜Ｃ１２程度の混合アルカン等である。
【００２８】
＜本実施形態の製造方法における配位重合工程＞
配位重合工程は、シングルサイト配位重合触媒を用いてオレフィンモノマー、芳香族ビニル化合物モノマーおよび芳香族ポリエンの共重合を行い、オレフィン−芳香族ビニル化合物−芳香族ポリエン共重合体を合成する配位重合工程である。
配位重合工程において用いられるシングルサイト配位重合触媒は、特に限定しないが例えば、遷移金属化合物と助触媒であるメチルアルミノキサン（またはメチルアルモキサンまたはＭＡＯと記す）等のアルモキサンからなる触媒が挙げられる。このようなシングルサイト配位重合触媒は、その高い重合活性と重合安定性故が特徴であるが比較的多量の触媒を用いる必要があるため、最終的に得られるポリマー中には比較的多くの残留触媒、特にアルミニウムが含まれる。
さらに、配位重合工程で用いられるアルモキサンは、次のアニオン重合工程で使用するアニオン重合開始剤と反応する。従って、アニオン重合開始剤をアニオン重合工程における反応で消費する分を余分に添加しなければならず、それ故比較的多くのアニオン重合開始剤を用いる必要となる。
【００２９】
＜本実施形態におけるアニオン重合工程＞
本実施形態におけるアニオン重合工程は、このオレフィン−芳香族ビニル化合物−芳香族ポリエン共重合体と芳香族ビニル化合物モノマーの共存下でアニオン重合開始剤を用いて重合するアニオン重合工程である。
本実施形態のアニオン重合開始剤としては、特に限定しないが、ブチルリチウム等のリチウム化合物が挙げられる。なお、一般的にアニオン重合開始剤としてリチウム化合物を用いた場合、最終的に得られるポリマー中には比較的多くのリチウムが含まれる。
【００３０】
本実施形態における配位重合工程およびアニオン重合工程は、公知の方法を用いることができる。例えば、ＷＯ００／３７５１７、ＷＯ２０００／３７５１７、ＵＳＰ６５５９２３４、ＷＯ２００７／１３９１１６、ＷＯ２０１３/１３７３２６、ＷＯ９９／４５９８０、特開２００１-３１６４３１、特開２０１０−１５０４４２、特開２０１２−０８１７３２、特開２０１２−０８４８４２または、特開２０１３−０３２４２５の記載の重合方法を用いることができる。
【００３１】
本実施形態における配位重合工程は、ＷＯ２０１３/１３７３２６に記載してある配位重合工程およびアニオン重合工程であってもよい。
【００３２】
本実施形態における配位重合工程は、特開２０１０−１５０４４２号公報に記載してある配位重合工程およびアニオン重合工程であってもよい。
【００３３】
配位重合工程の次にアニオン重合工程が行われる重合によって、得られた重合液には通常、溶媒と１０〜５０質量％の程度の重合体が含まれる。溶媒としては、通常重合に用いられる公知の溶媒が使用可能であるが、好ましくは、シクロヘキサン、メチルシクロヘキサン、トルエン、キシレン、Ｃ６〜Ｃ１２程度の混合アルカン等である。
【００３４】
＜前記重合液と水と有機酸とを含む液体を作成し、前記液体を乳化分散する工程＞
従来では、重合液の水洗浄により金属触媒成分例えばリチウムやアルミニウムを除去する場合、これら有機溶媒と水は相分離してしまうため、通常の攪拌方法では除去効率を高めることは困難であった。
しかし、本実施形態における製造方法では、有機相と水相の分散を良好なものとし、触媒除去効率を高めるために乳化分散処理を行うため、金属触媒成分の除去効率を高めることができる。
上記液体を乳化分散する工程において、乳化分散は、重合液と水と有機酸とを含む液体を乳化分散できれば特に限定しないが、乳化分散機を用いることが好ましい。乳化分散は、例えば、高速回転する回転子（ローター）と、それに噛み合う固定子（ステーター）により乳化分散を行う回転式乳化分散機があり、例えば商品名キャビトロン（CAVITRON；株式会社ユーロテックから購入可能）やスープラトン（ドイツ、クルップ社）がある。本ロータ−／ステータ−の形状は任意であり、くし歯であっても穴型であってもよい。またその他の回転式乳化分散機としては、回転式の湿式の微粉砕機や、回転式のホモジナイザーがあげられる。回転式以外の乳化分散機としては、ホモジナイザーが挙げられる。ホモジナイザーとしては、例えば高圧ホモジナイザーや超音波ホモジナイザーがあげられる。乳化分散機を用いることで乳化分散処理効率が向上する。残留触媒成分が低減されたクロス共重合体を製造することにおいて、この乳化分散処理が重要であり、クロス共重合体の残留触媒成分量に関して一つの要因となる。
【００３５】
重合液と水と有機酸とを含む液体を作成し、前記液体を乳化分散する工程では、重合液と水（以下洗浄水と記載）を上記乳化分散機で処理するが、その際に有機酸を添加する。なお、有機酸はあらかじめ洗浄水に添加してもよく、あるいはあらかじめ重合液に添加しても良い。つまり、重合液と水と有機酸とを含む液体は、重合液成分と水成分と有機酸成分とを含んでいれば良い。例えば、重合液と有機酸水溶液と含む液体の場合や重合液と有機酸懸濁液と含む液体の場合も、重合液と水と有機酸とを含む液体に該当する。
【００３６】
・有機酸について
用いられる有機酸はｐＫａが１以上７以下である。好ましくはｐＫａが１以上４以下の有機酸である。有機酸が多価酸である場合には本明細書におけるｐＫａは、最も低い方のｐＫａ値であるｐＫａ１を意味する。
有機酸のｐＫａが上記条件を満足することで、触媒の除去効率がより向上し、また、最終的に得られるクロス共重合体に特定のフェノール系安定剤を添加しても黄変することを抑制できるメリットもある。
さらに、２０℃での水１００ｇに対する溶解度が５ｇ以上、好ましくは１０ｇ以上の有機酸を用いることが好ましい。有機酸の溶解度が上記条件を満たすことで、触媒金属の除去効率がより向上し、クロス共重合体に混入する有機酸の量を減らすことができる。
有機酸は、ｐＫａが１以上７以下であり、０℃での水１００ｇに対する溶解度が５ｇ以上であれば特に限定しないが、クエン酸、酒石酸、リンゴ酸、酢酸、乳酸、アコニット酸、イタコン酸が挙げられ、好ましくはクエン酸、酒石酸である。
有機酸の使用量は、クロス共重合体を含む重合液に含まれる金属のモル当量の合計の０．５倍以上２０倍以下のモル当量に相当する量である。これより低い場合には触媒金属の除去効率が低下し、またこれより高い場合には得られる重合体中に残留する有機酸量が増加してしまい重合体の透明性等が低下してしまう恐れがある。得られた重合体を医療用途に用いる場合、重合体から有機酸の溶出により沸騰水試験による水ｐＨ変化が大きくなる恐れがある。
有機酸の使用量は、好ましくは、クロス共重合体を含む重合液に含まれる金属のモル当量の合計の１倍以上５倍以下のモル当量に相当する量である。
【００３７】
本実施形態の製造方法において、得られた重合液にあらかじめ水、アルコール、二酸化炭素等の触媒失活剤を添加してもよい。
【００３８】
本実施形態の製造方法の乳化分散する工程において、例えば、重合液に有機酸を添加し、あるいは洗浄水に有機酸を添加し、共に乳化分散機で処理され洗浄される。
＜乳化分散する工程後に、前記重合液より水の分離除去を行なう工程と、前記重合液よりクロス共重合体を回収する工程＞
本実施形態の製造方法の乳化分散する工程後に、前記重合液より水の分離除去を行なう工程と、前記重合液よりクロス共重合体を回収する工程を行うことで、残留触媒成分が低減されたクロス共重合体を得ることができる。
重合液より水の分離除去を行なう工程は、公知の方法を用いることができ、重合液より水（洗浄水）の分離除去を行うことができれば特に限定しない。例えば、分離除去は、重合体溶液／洗浄水の混合液を静置、加熱、遠心分離等の手段により重合液相と洗浄水相に分け、洗浄水相を取り除く操作が挙げられる。乳化分散と洗浄水の分離は、触媒の除去の度合いに応じて１回でも複数回の実施でもよい。好ましくは２回以上である。洗浄水相を除去した後、さらに有機酸を含まない洗浄水と重合液を同様に乳化分散機で処理、水相の分離を行うことで、さらに重合液からの触媒や有機酸を除去することができるため好ましい。
洗浄水相を取り除いた重合液は、重合液よりクロス共重合体を回収する工程に送られるのが好ましい。
重合液よりクロス共重合体を回収する工程は、重合液からクロス共重合体を回収することができれば特に限定しないが、例えば、脱溶媒等のポリマー回収に用いる操作や方法も含むことができる。
重合液よりクロス共重合体を回収する工程としては公知の工程を用いることが可能で、例えばスチームストリッピング、クラムフォーミングや脱気押出機による脱気、減圧脱気が好適に採用される。スチームストリッピング法、クラムフォーミング法については公知文献、例えば特開平６−１３６０３４号公報、ＷＯ２００７／１３９１１６号公報に記載してある方法が好適に用いられる。
【実施例】
【００３９】
以下、実験例により、本発明を説明するが、これらの実験例は本発明を限定するものではない。【００４０】
実験例に用いた原料樹脂は以下の通りである。
下記クロス共重合体は、出典明示により全内容をここに援用するＷＯ２０００／３７５１７、ＷＯ２００７／１３９１１６号、ＷＯ２０１３/１３７３２６、特開２０１０−１５０４４２号公報記載の製造方法で製造したもので、下記組成は、同様にこれら公報記載の方法で求めた。
これらのクロス共重合体は、配位重合により得られるエチレン−スチレン−ジビニルベンゼン共重合体とスチレンモノマーの共存下でアニオン重合を行うことにより得られる、エチレン−スチレン−ジビニルベンゼン共重合体鎖とポリスチレン鎖を有する共重合体である。【００４１】
＜参考例１；クロス共重合体Ａ重合液の合成＞
触媒としてｒａｃ−ジメチルメチレンビス（４，５−ベンゾ−１−インデニル）ジルコニウムジクロライドを用い、以下のように実施した。
容量５０Ｌ、攪拌機及び加熱冷却用ジャケット付のオートクレーブを用いて重合を行った。
メチルシクロヘキサン（丸善石化社製スワクリーン）２１ｋｇ、スチレン（電気化学工業社製）３ｋｇ及び新日鉄住金化学社製ジビニルベンゼン（メタ、パラ混合品、ジビニルベンゼンとして７０ｍｍｏｌ）を仕込み、内温６０℃に調整し攪拌（２２０ｒｐｍ）した。乾燥窒素ガスを３０Ｌ／分の流量で１０分、液中にバブリングして系内及び重合液の水分をパージした。次いで、トリイソブチルアルミニウム５０ｍｍｏｌ、メチルアルモキサン（東ソーアクゾ社製、ＭＭＡＯ−３Ａ／ヘキサン溶液）をＡｌ基準で６０ｍｍｏｌ(表中ではＭＡＯと記載)加え、ただちにエチレンで系内をパージした。十分にパージした後、内温を９０℃に昇温してエチレンを導入し、圧力０．３４ＭＰａＧ（３．４Ｋｇ／ｃｍ２Ｇ）で安定した後に、オートクレーブ上に設置した触媒タンクから、ｒａｃ−ジメチルメチレンビス（４，５−ベンゾ−１−インデニル）ジルコニウムジクロライドを１００μｍｏｌ、トリイソブチルアルミニウム１ｍｍｏｌを溶かしたトルエン溶液約５０ｍｌをオートクレーブ中に加えた。さらに、内温を９０℃、圧力を０．３４ＭＰａＧに維持しながら１００分間重合を実施した（配位重合工程）。重合液の少量（数十ｍｌ）をサンプリングし、メタノールに混合してポリマーを析出させることにより配位重合工程のポリマーサンプルを得た。本サンプリング液より、配位重合工程でのポリマ−収量、組成、分子量を求めた。
重合缶へのエチレンの供給を停止し、急速にエチレンを放圧すると共に内温を６０℃まで冷却した。次いで、ｎ−ブチルリチウム２５０ｍｍｏｌを触媒タンクから窒素ガスに同伴させて重合缶内に導入した。直ちにアニオン重合が開始し、内温は６０℃から一時７５℃まで上昇した。そのまま６０分間温度を７０〜８０℃に維持し、攪拌を継続し重合を続けた（アニオン重合工程）。
重合終了後、重合液（以下重合液Ａと記す）を得た。この重合液Ａを用いて各実験例に使用した。
なお、重合液Ａの少量（数十ｍｌ）をサンプリングし、ドラフト中で風乾し、さらに６０℃で８時間真空乾燥させることによりクロス共重合体Ａのサンプルを得た。本サンプルより、クロス共重合体収量、組成、分子量、残留触媒量等を求めた。【００４２】
本参考例で得られたクロス共重合体を規定する、エチレン−スチレン−ジビニルベンゼン共重合体のスチレン含量、ジビニルベンゼン含量、重量平均分子量（Ｍｗ）、分子量分布（Ｍｗ／Ｍｎ）、クロス共重合体中のエチレン−スチレン−ジビニルベンゼン共重合体の含量、ポリスチレン鎖の分子量（Ｍｗ）、分子量分布（Ｍｗ／Ｍｎ）、ＤＳＣによる結晶融解熱、アルミニウム含量及びリチウム含量を示す。【００４３】
クロス共重合体Ａ：エチレン−スチレン−ジビニルベンゼン共重合体のスチレン含量２０モル％、ジビニルベンゼン含量０．０７モル％、Ｍｗ（重量平均分子量）＝１２１０００、Ｍｗ／Ｍｎ＝２．５、エチレン−スチレン−ジビニルベンゼン共重合体の含量７０質量％、ポリスチレン鎖のＭｗ＝３１０００、Ｍｗ／Ｍｎ＝１．２、ＤＳＣによる結晶融解熱（ΔＨ）の総和が１０Ｊ／ｇ以下、アルミニウム含量７５０ｐｐｍ、リチウム含量４００ｐｐｍ。【００４４】
＜参考例２；クロス共重合体Ｂ＞
クロス共重合体Ｂ：エチレン−スチレン−ジビニルベンゼン共重合体のスチレン含量１７モル％、ジビニルベンゼン含量０．０４モル％、Ｍｗ（重量平均分子量）＝９１０００、Ｍｗ／Ｍｎ＝２．２、エチレン−スチレン−ジビニルベンゼン共重合体の含量８８質量％、ポリスチレン鎖のＭｗ＝３００００、Ｍｗ／Ｍｎ＝１．２、ＤＳＣによる結晶融解熱（ΔＨ）の総和が１０Ｊ／ｇ以下、アルミニウム含量６２０ｐｐｍ、リチウム含量３５０ｐｐｍ。
これはＷＯ２０１３/１３７３２６号公報に記載された原料樹脂クロス共重合体１である。
＜模擬重合液Ｂの作製＞
クロス共重合体Ｂを加温したシクロヘキサンに攪拌溶解し、共重合体濃度２０質量％の模擬重合液Ｂを作製した。【００４５】
＜参考例３；クロス共重合体Ｃ＞
クロス共重合体Ｃ：エチレン−スチレン−ジビニルベンゼン共重合体のスチレン含量２８モル％、ジビニルベンゼン含量０．０８モル％、Ｍｗ（重量平均分子量）＝９００００、Ｍｗ／Ｍｎ＝２．４、エチレン−スチレン−ジビニルベンゼン共重合体の含量６９質量％、ポリスチレン鎖のＭｗ＝２３０００、Ｍｗ／Ｍｎ＝１．２、ＤＳＣによる結晶融解熱（ΔＨ）の総和が１０Ｊ／ｇ以下、ＴＵＳ／ＤＯＵ＝１．７、アルミニウム含量７００ｐｐｍ、リチウム含量２５０ｐｐｍ。
これは特開２０１０−１５０４４２号公報に記載された製造例１のクロス共重合体である。
＜模擬重合液Ｃの作製＞
本クロス共重合体Ｃを加温したシクロヘキサンに攪拌溶解し、共重合体濃度２０質量％の模擬重合液Ｃを作成した。【００４６】
・クロス共重合体を規定する測定方法
＜共重合体の組成＞
共重合体中のスチレンユニット含量の決定は、１Ｈ−ＮＭＲで行い、機器は日本電子社製α−５００及びＢＲＵＣＫＥＲ社製ＡＣ−２５０を用いた。重１，１，２，２−テトラクロロエタンに溶解し、測定は、８０〜１００℃で行った。ＴＭＳ(テトラメチルシラン)を基準としてフェニル基プロトン由来のピーク（６．５〜７．５ｐｐｍ）とアルキル基由来のプロトンピーク（０．８〜３ｐｐｍ）の面積強度比較で行った。
クロス共重合体中に含まれる配位重合工程で得られるエチレン−スチレン−ジビニルベンゼン共重合体の割合は、クロス共重合体とエチレン−スチレン−ジビニルベンゼン共重合体それぞれのスチレン含量を比較することで算出した。【００４７】
＜共重合体の分子量＞
分子量は、ＧＰＣ（ゲルパーミエーションクロマトグラフィー）を用いて標準ポリスチレン換算の重量平均分子量（Ｍｗ）と数平均分子量（Ｍｎ）を求めた。測定は以下の条件で行った。
カラム：ＴＳＫ−ＧＥＬ  ＭｕｌｔｉｐｏｒｅＨＸＬ-Ｍ  φ７．８×３００ｍｍ（東ソ−社製）を２本直列に繋いで用いた。
カラム温度：４０℃
検出器：ＲＩ、ＵＶ（波長２５４ｎｍ）
溶媒：ＴＨＦ(テトラヒドロフラン)
送液流量：１．０ｍｌ／ｍｉｎ．
サンプル濃度：０．１質量／体積％
サンプル注入量：１００μＬ
室温でＴＨＦ溶媒に不溶であるポリマーの分子量は、高温ＧＰＣ（ゲルパーミエーションクロマトグラフィー）を用いて標準ポリスチレン換算の重量平均分子量を求めた。東ソー社製ＨＬＣ−８１２１ＧＰＣ／ＨＴを用い、カラムはＴＳＫｇｅｌＧＭＨＨＲ−Ｈ（20）ＨＴ、φ７．８×３００ｍｍ３本、オルトジクロロベンゼンを溶媒とし１４０℃で測定した。
検出器：ＲＩ
サンプル濃度：０．１質量／体積％
サンプル注入量：１００μＬ
送液流量：１．０ｍｌ／ｍｉｎ．【００４８】
クロス鎖の分子量は直接求めることが困難であるために、本明細書ではクロス共重合化されなかった芳香族ビニル化合物ホモポリマーの分子量と同一であるとして、溶媒分別で得た芳香族ビニル化合物ホモポリマ−の分子量を用いている。【００４９】
＜結晶融解熱（ΔＨ）＞
結晶融解熱の測定は、示差走査熱量計「セイコー電子社製ＤＳＣ６２００」を用い、窒素気流下で行った。すなわち樹脂１０ｍｇを用い、アルミナ１０ｍｇをレファレンスとして、アルミニウムパンを用い、窒素雰囲気下、昇温速度１０℃／分で室温から２４０℃まで昇温した後に２０℃／分で−１２０℃まで冷却した。その後２４０℃まで昇温速度１０℃／分で昇温しながら示差走査熱量測定を行い、融点、結晶融解熱及びガラス転移点を求めた。【００５０】
＜ＴＵＳ／ＤＯＵ＞
ＴＵＳはマクロモノマ−に含まれる重合性不飽和基の総和であり、芳香族ポリエン（ジビニルベンゼンユニット）由来の二重結合＋ポリマー末端二重結合の総和を示し、マクロモノマーの１Ｈ−ＮＭＲ測定で求めることができる。
ＤＯＵはマクロモノマ−のジビニルベンゼンユニット含量である。ＵＳ６０９６８４９号公報、ＷＯ９４／１０２１６号公報に従って求めることもできる。
ＴＵＳ／ＤＯＵ値がより大きい場合、芳香族ポリエンユニット含量が少なすぎ、混合物としての性質が高くなるため、その物性、特に透明性が失われてしまう。
また、ＴＵＳ／ＤＯＵ値がより低い場合、芳香族ポリエンユニット含量が多すぎて主鎖（マクロモノマ−）に由来する機能、例えば軟質性が失われやすくなる。また、得られるクロス共重合体の成形加工性が悪化したり、クロス共重合体中にゲル分が生成してしまう場合がある。【００５１】
＜残留触媒量の定量分析＞
共重合体中の残留触媒量について、分解法はRoHS、BS EN1122：2001「プラスチック-カドミウムの定量-湿式分解法」、RoHS指令分析方法：IEC62321に準拠し定量分析を行った。
具体的には、サンプル１gを硫酸、硝酸存在下で加熱分解しICP発光分析（SPECTORO社 CIROS）にて定量分析を行った。【００５２】
＜全光線透過率、ヘイズ＞
透明度は加熱プレス法により１ｍｍ厚にシートを成形しＪＩＳ Ｋ−７３７５プラスチックの光学的特性試験方法に準じて日本電色工業社製濁度計ＮＤＨ２０００を用いて全光線透過率およびヘイズを測定した。【００５３】
＜ＹＩ（イエローインデックス）測定＞
ＪＩＳ  Ｋ  ７１０５に従い、日本電色工業（株）製のＺＥ−２０００を用いて測定した。【００５４】
［実験例１］（ホモジナイザーでの検討、酸添加）
重合液Ａ１００ｍｌに、洗浄水としてクエン酸０．１９質量％水溶液（ｐＨ約２．９）１００ｍｌを加え、乳化分散機としてホモジナイザーを用い室温雰囲気下で所定の時間分散を行った。
なお、クエン酸０．１９質量％水溶液１００ｍｌ中のクエン酸の等量数は、重合液Ａ１００ｍｌ中に含まれるリチウムとアルミニウムの等量数の合計に対し１．５３倍となる。【００５５】
用いたホモジナイザーおよび条件は以下の通りである。
ホモジナイザー：ＴＫ  ホモミクサーＭａｒｋＩＩ  ２．５型（プライミクス株式会社製）
攪拌部：タービン直径３０ｍｍ  転流板直径：５０ｍｍ
使用容器：３００ｍｌ（φ８０×高さ１００ｍｍ）
攪拌部設置位置  液深：５０ｍｍ    タービン設置位置（容器底から１５ｍｍ）
転流板設置位置：液面直下
洗浄回転数  ８０００ｒｐｍ        
分散時間    ３分
分散後、液を静置し洗浄水層を分離した。必要に応じて遠心分離により重合液層と洗浄水層を分離した。重合液層はバットに薄く広げドラフト内で風乾しその後、真空乾燥機中で６０℃、１０時間乾燥を行い、ポリマーを回収した。得られたポリマー中のＬｉ、Ａｌ含量を定量した。結果を表１に示す。【００５６】
［実験例２〜４］
条件および結果を表１に示す。
実験例２では、クエン酸は洗浄水ではなく重合液Ａに直接添加し、その後水(１００ｍｌ)と共にホモジナイザーにより分散処理を行った以外は、実験例１と同様に試験を行った。
実験例３では、分散時間を６分間に変更した以外は、実験例１と同様に試験を行った。
実験例４では、クエン酸量を変更して洗浄水としてクエン酸０．５７質量％水溶液（ｐＨ約２．９）を用いた以外は、実験例１と同様に試験を行った。【００５７】
［実験例５〜８］
条件および結果を表１に示す。
実験例５では、洗浄水として酒石酸０．２１質量％水溶液に変更した以外は、実験例１と同様に試験を行った。
実験例６では、洗浄水として酒石酸０．４２質量％水溶液に変更した以外は、実験例１と同様に試験を行った。
実験例７では、有機酸を酒石酸(0.21ｇ)に変更した以外は、実験例２と同様に試験を行った。
実験例８では、洗浄水としてリンゴ酸０．１８質量％水溶液に変更した以外は、実験例１と同様に試験を行った。【００５８】
［実験例９］
模擬重合液Ｂを用いた以外は、実験例１と同様に試験を行った。条件および結果を表１に示す。【００５９】
［実験例１０］
模擬重合液Ｃを用いた以外は、実験例１と同様に試験を行った。条件および結果を表１に示す。【００６０】
［実験例１１］
参考例で得られたクロス共重合体Ａそのものである。結果を表１に示す。【００６１】
［実験例１２］
有機酸を添加しなかった以外は、実験例１と同様に試験を行った。条件および結果を表１に示す。【００６２】
［実験例１３から１５］
条件および結果を表１に示す。
実験例１３では、洗浄水として安息香酸０．４質量％懸濁液に変更した以外は、実験例１と同様に試験を行った。
実験例１４では、有機酸を安息香酸(0.4ｇ)に変更した以外は、実験例２と同様に試験を行った。
実験例１５では、有機酸をステアリン酸(0.78ｇ)に変更した以外は、実験例１と同様に試験を行った。
安息香酸及びステアリン酸は水に難溶性であるため、懸濁液の状態で用いた。【００６３】
実験例１１、１２と実験例１−８、１３−１５と比べると、実験例１−８、１３−１５の方が、ポリマー中の触媒含量が少ないことがわかる。さらに、実験例１−８の場合、触媒含量はより少ないことがわかる。【００６４】
【表１】
2015174485.tif 000002
【００６５】
［実験例１６］
回転式乳化分散機キャビトロンCD1010型を使用した。本分散機は高速回転する回転子と、それに噛み合う固定子により液に衝撃を与え乳化分散効果を得る形式である。回転数１１２０００／分、背圧０．１５ＭＰａの条件で、上記重合液Ａ５Ｌ、クエン酸０．１９質量％水溶液５Ｌを、共に２Ｌ／分の速度でキャビトロンに流し、受けタンクに溜まった混合液は攪拌し相分離しないようにしながら次ぎに２Ｌ／分の速度で同条件下キャビトロンをさらに２回通過させた（表２におけるキャビトロン通過回数は上記混合液に対してキャビトロンに通過した回数を示す）。
キャビトロン通過回数計３回の液を受けタンクで静置し、有機相と水槽が分離するのを待って水相を除去した（表２におけるデカンテーションによる洗浄水相除去にあたる）。しかる後に有機相と、その３倍量の純水をそれぞれ２Ｌ／分と６Ｌ／分で同条件下キャビトロンを通過させ、受けタンクに溜まった混合液は攪拌し相分離しないようにしながら次ぎに２Ｌ／分の速度で同条件下キャビトロンを２回通過させた。キャビトロン通過回数計３回の液を受けタンクで静置し、有機相と水槽が分離するのを待って水相を除去した（表２における水洗浄およびデカンテーションにあたる）。有機相の一部をサンプリングし、風乾と真空脱気により共重合体を回収した。得られたポリマー中のＬｉ、Ａｌ含量を定量した。結果を表２に示す。【００６６】
［実験例１７］
クエン酸０．１９質量％水溶液の代わりに酒石酸０．２１質量％水溶液を用いた以外は実施例１１と同様に処理を行った。結果を表２に示す。【００６７】
［実験例１８］
クエン酸０．１９質量％水溶液の代わりに蒸留水を用いた以外は実施例１１と同様に処理を行った。結果を表２に示す。
実験例１８と実験例１６、１７と比べると、実験例１６、１７の方が、ポリマー中の触媒含量が少ないことがわかる【００６８】
【表２】
2015174485.tif 000003
【００６９】
［実験例１９］
ブラベンダープラスチコーダー（ブラベンダ−社製ＰＬ２０００型）を使用し、本参考例１で得られたクロス共重合体Ａ（アルミニウム含量７５０ｐｐｍ、リチウム含量４００ｐｐｍ）を以下に示す配合（質量部）で、合計４５ｇ（１００質量部）を２００℃、１００ｒｐｍ、５分間混練しサンプルを作製した。光安定剤はＬＡ５７（株式会社ＡＤＥＫＡ製）を０．３質量部、紫外線吸収剤はＵｖｉｎｕｌ３０３５（ＢＡＳＦ社製）を０．１質量部使用し、酸化防止剤はチバ・ジャパン株式会社製Ｉｒｇａｎｏｘ１０１０を０．１質量部用いた。
得られた組成物から上記加熱プレス法により成形した厚さ０．５ｍｍのシ−トを用い、透明性（全光線透過率、ヘイズ）、黄色度（ＹＩ）の測定を行った。得られた結果を表３に示す。【００７０】
［実験例２０、２１］
実験例１６、１７で得られたクロス共重合体（残留触媒成分を低減させたクロス共重合体Ａ）を用い実験例１９と同様にして、組成物、シートを作成し同様の評価を行った。条件および結果を表３に示す。
［実験例２２］
実験例９で得られたクロス共重合体（残留触媒成分を低減させたクロス共重合体Ｂ）を用い実験例１９と同様にして、組成物、シートを作成し同様の評価を行った。条件および結果を表３に示す。
［実験例２３］
実験例１０で得られたクロス共重合体（残留触媒成分を低減させたクロス共重合体Ｃ）を用い実験例１９と同様にして、組成物、シートを作成し同様の評価を行った。条件および結果を表３に示す。【００７１】
【表３】
2015174485.tif 000004
【００７２】
実験例２０、２１、２２、２３のシートは、実験例１９のシートと比べ全光線透過率は高く、ヘイズ値は低く、ＹＩも低い結果となった。【００７３】
＜触媒の抽出試験＞
［実験例２４］
実験例１９のクロス共重合体Ａのシート（厚さ０．５ｍｍ）を幅約２ｍｍ、長さ約６ｍｍに裁断した。
環流器付きのフラスコに裁断したクロス共重合体Ａを１０ｇ、蒸留水２００ｍｌ（初期ｐＨ６．８）を入れ、沸騰水浴１００℃で８時間抽出を行った。得られた抽出液のｐＨを測定し、ｐＨ変化量を求めた。また、ＩＣＰ発光分析により抽出液中のＬｉとＡｌの定量分析を行った。【００７４】
［実験例２５］
市販の非塩ビ樹脂からなる医療用チューブ（直径４ｍｍ）を幅約２ｍｍに裁断し、比較例７と同様に抽出試験を実施し、ｐＨ変化量と抽出液中のＬｉ，Ａｌ量を求めた。別途、本医療用チューブの残留触媒（Ｌｉ、Ａｌ）量を上記残留触媒量の定量分析により求めたところ、Ｌｉは２０ｐｐｍ、Ａｌは１２０ｐｐｍであった。【００７５】
［実験例２６］
実験例２０（残留触媒成分を低減させたクロス共重合体Ａ）のシート（厚さ０．５ｍｍ）を用いた以外、実験例２４と同様に抽出試験を行い、ｐＨ変化量と抽出液中のＬｉ，Ａｌ量を求めた。
［実験例２７］
実験例２２のシート（厚さ０．５ｍｍ）を用いた以外、実験例２４と同様に抽出試験を行い、ｐＨ変化量と抽出液中のＬｉ，Ａｌ量を求めた。
［実験例２８］
実験例２３のシート（厚さ０．５ｍｍ）を用いた以外、実験例２４と同様に抽出試験を行い、ｐＨ変化量と抽出液中のＬｉ，Ａｌ量を求めた。
実験例２４〜２８の結果を表４に示した。【００７６】
【表４】
2015174485.tif 000005
【００７７】
実験例２６、２７、２８の結果から、実験例２０、２２、２３のシートは、実験例２５の市販の医療用チューブと同等のｐＨ変化量と抽出液中金属濃度であった。
つまり、実験例２６、２７、２８の結果から、実験例１６、実験例９、実験例１０のクロス共重合体は、医療用材料に好適に用いることができることがわかる。
【産業上の利用可能性】
【００７８】
本発明の残留触媒量が低減されたクロス共重合体は、透明性が向上し、耐黄変性が低下するために太陽電池封止材用途に適する。さらに残留触媒量が低減されたクロス共重合体であるために安全性がより向上し、医療用の樹脂材料に適する。
【国際調査報告】
2015174485.tif 000006
2015174485.tif 000007
2015174485.tif 000008
2015174485.tif 000009